FR 2999595 A1 20140620 FR 1262029 A 20121213 L'invention se situe dans le domaine de l'industrie fiduciaire et plus particulièrement dans la fabrication de documents de sécurité. La présente invention concerne d'une part une composition pour usage fiduciaire contenant un composé mécano-luminescent réversible et d'autre 5 part, un document de sécurité qui est revêtu ou qui contient cette composition. On entend par l'expression "document de sécurité", un document, par exemple en papier, en plastique ou en un composite des deux matériaux, qui inclut en son sein et/ou est revêtu de moyens permettant d'en sécuriser la fabrication, de manière à en rendre la reproduction frauduleuse impossible ou à 10 tout le moins particulièrement complexe, et d'en assurer l'authentification. Ainsi, on a déjà recours, par exemple pour la fabrication de billets de banque, à des impressions réalisées à l'aide d'encres invisibles à l'ceil nu, mais détectables (luminescentes) sous un rayonnement ultraviolet. De telles encres luminescentes (c'est-à-dire fluorescentes ou phosphorescentes) sous une 15 ou plusieurs longueurs d'ondes d'excitation sont ainsi largement utilisées dans le domaine de l'impression de sécurité. Dans un tel cas, une photocopie réalisée frauduleusement ne reproduira pas cet effet de luminescence, ce qui constituera une preuve du défaut d'authenticité du document. 20 Toutefois, l'utilisation et la diffusion massive de ces encres, notamment dans des secteurs autres que l'impression fiduciaire (par exemple pharmacie, peinture décorative, jouets, etc.) a facilité leur approvisionnement par des filières non sécurisées (via Internet par exemple) rendant ainsi la contrefaçon plus aisée. 25 La présente invention a donc pour objectif de renforcer encore le niveau de sécurité de documents intégrant ces encres, en proposant différentes compositions mécano-luminescentes réversibles, très différentes des compositions seulement luminescentes existant sur le marché. Par le terme "mécano-luminescence", on désigne la capacité que 30 possède un composé à devenir luminescent ou à changer de couleur de luminescence, ou encore à modifier, de préférence à augmenter, l'intensité de sa luminescence, sous l'effet d'une sollicitation mécanique quelconque, telle qu'une pression, une friction ou une flexion. Parmi les composés "mécano-luminescents", on désigne de manière plus spécifique par le terme de "tribo-luminescent", ceux qui présentent les propriétés précitées sous l'effet d'un frottement ou d'un grattage à l'aide d'un instrument contondant. Par le terme "réversible", on désigne le fait que ce composé perd la couleur particulière ou l'intensité de la luminescence qu'il avait acquise lors de la sollicitation mécanique, soit en quelques minutes à température ambiante, soit en quelques secondes après un chauffage. En d'autres termes, ce composé retrouve son état initial peu de temps après l'arrêt de la sollicitation mécanique. On connaît ainsi d'après le document GB 2 232 119 un procédé de sécurisation d'un document utilisant un composé tribo-luminescent inorganique à base de phosphore. Le composé précité présente toutefois la particularité de présenter une tribo-luminescence persistante, ce qui ne pose pas de problème quand le produit est présent dans un support dont on veut simplement vérifier l'authenticité, et qui n'est pas destiné à être réutilisé. Ceci est notamment le cas de tickets d'accès à une manifestation culturelle ou sportive, par exemple. En revanche, dans le cas d'un document de sécurité de type fiduciaire, il est souhaitable que celui-ci ne porte pas visuellement la trace de la 20 sollicitation mécanique qu'il a subie préalablement ou en tout cas que celle-ci n'apparaisse pas de manière particulièrement ostensible. La présente invention a donc pour objectif de résoudre ces difficultés et de combler les lacunes précitées. A cet effet, l'invention concerne une composition pour usage 25 fiduciaire. Conformément à l'invention, cette composition comprend une matrice liquide ou pâteuse avant séchage, de préférence incolore, et un composé rnécanolunninescent réversible répondant à la formule chimique A suivante : 30 A dans laquelle : - Ar représente un hydrocarbure aromatique polycyclique résultant de la fusion simple ou multiple de n cycles benzèniques, n étant compris entre 4 et 10, - n1 est compris entre 0 et 10, n2 est compris entre 0 et 10, n1 et 5 n2 n'étant pas simultanément égaux à 0, - Y est un groupement organique ou hétéro-organique, choisi notamment parmi les groupements cyano, trifluoronnéthyl, fornnyl, ester, nitro, halogéno, sulfoxyde, sulfonyl, tricyanoéthènyl, ammonium et phosphoniunn. Selon d'autres caractéristiques avantageuses et non limitatives de 10 l'invention, prises seules ou en combinaison : - ledit composé de formule chimique A y est présent à hauteur de 0,1% à 25% en poids, de préférence de 1% à 10% en poids, de préférence encore de 3% à 8% en poids, - Ar est un groupement pyrèn-1-yl, 15 - Ar est un groupement benzo[c]phénantrèn-2-yl, - ledit composé nnécanolunninescent réversible est le composé A dans lequel Ar est un groupement pyrèn-1-yl, n1 est égal à 0 et n2 est égal à 1, - ledit composé nnécanolunninescent réversible est le composé A dans lequel Ar est un groupement benzo[c]phénantrèn-2-yl, n1 est égal à 1 et n2 20 est égal à 1, - ledit composé nnécanolunninescent réversible est le composé A dans lequel Ar est un groupement pyrèn-1-yl, n1 est égal à 0 et n2 est égal à 2, - ledit composé nnécanolunninescent réversible est le composé A dans lequel Ar est un groupement benzo[c]phénantrèn-2-yl, n1 est égal à 1 et n2 25 est égal à 0, - Y est le groupe CN, - ladite matrice est une encre ou un vernis, - ladite matrice est choisie parmi une matrice d'impression en offset, sérigraphie, taille-douce, typographie, flexographie, jet d'encre, 30 enduction directe ou héliogravure. L'invention concerne également un document de sécurité, tel qu'un billet de banque, une carte à puce ou un passeport, revêtu et/ou qui contient un composé mécano-luminescent réversible répondant à la formule chimique A suivante : 35 A dans laquelle : - Ar représente un hydrocarbure aromatique polycyclique résultant de la fusion simple ou multiple de n cycles benzèniques, n étant compris entre 4 5 et 10, - n1 est compris entre 0 et 10, n2 est compris entre 0 et 10, n1 et n2 n'étant pas simultanément égaux à 0, -Y est un groupement organique ou hétéro-organique, choisi notamment parmi les groupements cyano, trifluoronnéthyl, fornnyl, ester, nitro, 10 halogéno, sulfoxyde, sulfonyl, tricyanoéthènyl, ammonium et phosphoniunn. Selon d'autres caractéristiques avantageuses et non limitatives de l'invention, prises seules ou en combinaison : - ledit composé mécano-luminescent réversible de formule A est en surface, il revêt la forme d'une impression et il est initialement contenu avant 15 séchage dans une composition telle que précitée, - ladite impression présente une épaisseur comprise entre 1 [Inn et 200 [Inn, - ladite impression contenant ledit composé mécano-luminescent réversible de formule A est recouverte par un vernis, destiné à recouvrir en 20 totalité ou partiellement les impressions figurant sur le document de sécurité, - ladite impression contenant ledit composé mécano-luminescent réversible de formule A est recouverte par un film continu en matériau polymère, destiné à recouvrir en totalité ou partiellement les impressions figurant sur le document de sécurité, 25 - le document comprend un élément de sécurité constitué d'au moins une zone imprimée, ladite zone imprimée présentant : - une première couleur qui peut être incolore, dans le spectre de la lumière visible, - une deuxième couleur différente de la première sous 30 éclairage ultra-violet, et - une troisième couleur différente desdites première et deuxième couleurs ou une modification de l'intensité de sa luminescence, lorsqu'elle est soumise à une sollicitation mécanique toujours sous éclairage ultraviolet, la troisième couleur ou la modification de l'intensité de luminescence apparaissant à l'endroit de ladite sollicitation. - le document comprend un élément de sécurité constitué d'au moins une zone imprimée, par exemple sous la forme d'un aplat, sur cette zone étant imprimé, par exemple et sans que ce soit limitatif, en offset, sérigraphie ou taille-douce, à l'aide de la composition précitée, au moins un motif, - ladite zone et ledit motif présentant dans le spectre de la lumière visible, une première couleur identique ou sensiblement identique et qui peut être incolore; - ladite zone et ledit motif présentant sous éclairage ultraviolet, une deuxième couleur identique ou sensiblement identique, différente de ladite première couleur; - ledit motif présentant une troisième couleur, différente des première et deuxième couleurs ou une modification de l'intensité de sa luminescence, lorsqu'il est soumis à une sollicitation mécanique toujours sous éclairage ultra-violet, la couleur apparaissant à l'endroit de ladite sollicitation. - le document comporte un élément de sécurité constitué d'au moins une zone imprimée, par exemple sous la forme d'un aplat, sur cette zone étant imprimé, par exemple et sans que ce soit limitatif, en offset, sérigraphie ou taille-douce, à l'aide d'une composition telle que précitée, au moins un motif, - ladite zone et ledit motif présentant respectivement une première et une deuxième couleur différentes dans le spectre de la lumière visible ; - ladite zone et ledit motif présentant respectivement deux couleurs différentes sous éclairage ultra-violet ; - ledit motif présentant une cinquième couleur, différente des précédentes couleurs ou une modification de l'intensité de sa luminescence, lorsqu'il est soumis à une sollicitation mécanique, toujours sous éclairage ultra- violet. - le document comporte un élément de sécurité constitué d'au moins une zone imprimée, par exemple sous la forme d'un aplat, sur cette zone étant imprimé, par exemple et sans que ce soit limitatif, en offset, sérigraphie ou taille-douce, à l'aide d'une composition telle que précitée, au moins un motif, ainsi, qu'au moins une région texturée abrasive, de sorte que par superposition de la région texturée abrasive sur ledit motif et sollicitation mécanique sous éclairage ultra-violet, ledit motif devient visible sous une couleur différente de sa couleur initiale ou présente une modification de l'intensité de sa luminescence, - le document présente une partie transparente et ladite région texturée y est intégrée, - le document comporte un élément de sécurité constitué d'au moins une zone imprimée, par exemple sous la forme d'un aplat, sur cette zone étant imprimés, par exemple et sans que ce soit limitatif, en offset, sérigraphie ou en taille-douce, plusieurs motifs dont l'un au moins à l'aide d'une composition telle que précitée, et il présente une partie transparente comportant une région texturée abrasive qui présente la même forme que ledit motif imprimé à l'aide de ladite composition, de sorte que par superposition et sollicitation mécanique sous éclairage ultra-violet, ledit motif devient visible sous une couleur différente de sa couleur initiale ou présente une modification de l'intensité de sa luminescence, - ladite région texturée est obtenue par embossage de type timbre sec ou en taille-douce encrée, - le document comporte un élément de sécurité constitué d'au moins une zone imprimée, par exemple sous la forme d'un aplat, sur cette zone étant imprimée, par exemple et sans que ce soit limitatif, en offset, sérigraphie ou en taille-douce, au moins un motif comprenant deux régions adjacentes, l'une de ces régions étant imprimée à l'aide d'une composition telle que précitée, - ladite impression, ladite zone imprimée ou ledit motif est réalisé 30 par l'un des procédés suivants : offset, sérigraphie, taille-douce, typographie, flexographie, jet d'encre, enduction directe et héliogravure. D'autres caractéristiques et avantages de l'invention apparaîtront de la description qui va maintenant en être faite, en référence aux dessins annexés, qui en représentent, à titre indicatif mais non limitatif, un mode de 35 réalisation possible. Sur ces dessins : - les figures 1A à 1C, 2A à 2C, 3A et 3B, 4A à 4C, 5A à 5C, et 6A à 6C sont des vues de dessus de six exemples de réalisation d'un document de sécurité conforme à l'invention, - et la figure 7 est une courbe représentant le spectre d'émission 5 de l'un des composés à mécano-luminescence réversible utilisé dans l'invention (exprimé en nanonnètres), avant et après frottement. L'invention se rapporte à une composition pour usage fiduciaire comprenant une matrice liquide ou pâteuse avant séchage, de préférence incolore et un composé mécano-luminescent réversible, répondant à la formule 10 chimique A mentionnée précédemment. Par "usage fiduciaire", on entend un usage dans les documents fiduciaires. De préférence, Ar est un groupement pyrèn-1 -yl ou un groupement benzo[c]phénantrèn-2-yl. 15 Le demandeur a constaté qu'il est possible de moduler la couleur de la fluorescence initiale du composé de formule A simplement en changeant les groupements Ar ou en modifiant la longueur du système u conjugué. Cette couleur de fluorescence initiale peut être bleue, jaune ou orange, par exemple. De plus, en fonction des substituants choisis, il est possible 20 d'observer après friction, soit un changement de couleur de luminescence, soit une augmentation de l'intensité de cette couleur de luminescence initiale. Cette luminescence peut être une fluorescence ou une phosphorescence. A titre d'exemples non limitatifs, le composé de formule A peut plus particulièrement prendre la forme des composés (I), (II), (III) ou (IV) ci-25 dessous : Y ayant la même signification que précédemment. On donnera ci-après plusieurs exemples de synthèse de différents composés de formule 1, II, III et IV. Synthèse et exemples de composés de formule 1 : b »...- Pd(PPh3)2C12 Cul, NEt3 a I Le composé 2-éthynylbenzo[c]phenanthrène (a) est déjà décrit dans la littérature (voir : Tetrahedron Letters 38, no. 12 (1997): 2145-2148.). Cet alcyne vrai est engagé dans les conditions classiques d'un couplage de Sonogashira avec le 4-bronnobenzène substitué en para avec le groupement Y souhaité (produit b) pour conduire au composé de formule I. Ces composés ont été caractérisés par spectroscopie RMN du proton et du carbone et par des analyses élémentaires. Mode opératoire général : Composé 1-a: Dans un tube de Schlenk, sous argon, le 2- éthynylbenzo[c]phénanthrène (a) (100 mg, 0.4 nnnnol), le composé (b) (1,1 eq), Pd(PPh3)2C12 (5 % mol), et Cul (5 % mol) sont séchés sous vide pendant une heure, puis 10 nnL de triéthylannine préalablement dégazées sont ajoutés. L'ensemble est agité et chauffé à 70°C pendant 16 heures. Après évaporation du solvant, le résidu est purifié par chromatographie sur gel de silice avec un éluant 95/5 : heptane / acétate d'éthyle. Le composé 1-a est obtenu sous forme d'une poudre jaune avec un rendement de 53%. ON Les résultats de spectroscopie RMN sont les suivants : RMN 1H (400 MHz, CDCl3): 9.25 (s, 1H) ; 9.11 (d, J = 8.4 Hz, 1H); 8.06 (d, J = 7.6 Hz, 1H); 8.03 (d, J = 8.0 Hz, 1H) ; 7.95 (d, J = 8.4 Hz, 1H) ; 7.90 (m, 2H) ; 7.85 (d, J =8.8 Hz, 1H) ; 7.79-7.74 (m, 2H) ; 7.72-7.67 (m, 5H). RMN 13C (100.6 MHz, CDCl3) : 165.2 ; 133.6 ; 133.4 ; 132.2 ; 132.1 ; 131.9; 131.4 ; 130.1 ; 130.0 ; 128.8; 128.7; 128.3; 128.2; 128.1 ; 127.7; 127.1 ; 127.0; 126.7; 126.6; 126.2; 119.8; 118.6; 111.5; 94.8; 88.3. Composé 1-b: Le composé 1-b a été synthétisé en suivant le mode opératoire déjà décrit ci-dessus. Eluant 98/2 : heptane / acétate d'éthyle. Le composé 1-b est obtenu sous la forme d'une poudre jaune avec un rendement de 65%. Les résultats de spectroscopie RMN sont les suivants : RMN 1H (400 MHz, CDCl3): 10.04 (s, 1H) ; 9.34 (s, 1H) ; 9.13 (d, J = 8.4 Hz, 1H) ; 8.06 (d, J = 7.6 Hz, 1H) ; 8.01 (d, J = 8.0 Hz, 1H) ; 7.94 (d, J = 8.4 Hz, 1H) ; 7.91-7.90 (m, 1H) ; 7.89-7.87 (m, 3H) ; 7.83 (d, J = 8.8 Hz, 1H) ; 7.78- 7.76 (m, 2H) ; 7.76-7.75 (m, 1H) ; 7.70-7.66 (m, 1H). RMN 13C (100.6 MHz, CDCl3) : 191.4; 135.4; 133.7; 133.3 ; 132.2; 131.8; 131.4; 130.1; 130.0; 129.7; 129.6; 128.8; 128.7; 128.4; 128.1 ; 128.0; 127.7; 127.1 ; 127.0; 126.7; 126.6; 126.2 ; 120.1 ; 94.5 ; 89.2. Composé 1-c: Le composé 1-c a été synthétisé en suivant le même mode opératoire. Eluant 98/2 : heptane / acétate d'éthyle, puis recristallisation dans un mélange dichlorornéthane/ pentane. Le composé 1-c est obtenu sous forme de poudre jaune pâle avec un rendement de 60%. Les résultats de spectroscopie RMN sont les suivants : RMN 1H (400 MHz, CDCl3): 9.33 (s, 1H) ; 9.13 (d, J = 8.4 Hz, 1H) ; 8.39 (d, J = 7.2 Hz, 1H) ; 8.00-7.96 (m, 3H) ; 7.92 (d, J = 8.4 Hz, 1H) ; 7.88 (d, J = 8.8 Hz, 1H) ; 7.85 (d, J = 8.4 Hz, 1H) ; 7.82 (d, J = 8.8 Hz,1H) ; 7.79-7.74 (m, Composé I-d : Le composé I-d a été synthétisé suivant le même mode opératoire. Eluant 98/2 : heptane / acétate d'éthyle, puis recristallisation dans un mélange dichloronnéthane/ pentane. Le composé est obtenu sous forme 10 d'une poudre jaune pâle avec un rendement de 55%. 15 Les résultats de spectroscopie RMN sont les suivants : RMN 1H (400MHz, CDCl3): 9.33 (s, 1H) ; 9.12 (d, J = 8.0 Hz, 1H) ; 8.07-8.04 (m, 3H) ; 8.00 (d, J = 8.0 Hz, 1H) ; 7.95 (d, J = 8.4 Hz, 1H) ; 7.94-7.88 (m, 2H) ; 7.83 (d, J = 8.0 Hz, 1H) ; 7.81-7.76 (m, 2H) ; 7.71-7.67 (m, 3H) ; 3.95 20 (s, 3H). RMN 13C (100.6 MHz, CDCl3): 166.6; 133.6; 133.3 ; 131.7; 131.6; 131.4; 130.2; 130.1 ; 130.0; 129.6; 129.5; 128.7; 128.6; 128.5; 128.1 ; 128.0 ; 127.8; 127.1 ; 127.0; 126.7; 126.0; 126.15; 120.4; 93.4; 89.2; 52.2. Ces quatre composés possèdent la propriété de mécano- 25 luminescence ou plus précisément de nnécanofluorochronnisnne (émission de couleur fluorescente après excitation mécanique). Lorsqu'ils sont déposés sur une feuille de papier, ils sont fluorescents bleus. Après perturbation mécanique à l'aide d'une spatule, cette fluorescence devient plus intense. Cette variation d'intensité est parfaitement visible à l'ceil nu. Le retour à l'état initial se fait en 30 quelques secondes par chauffage (100°C) ou en quelques minutes à température ambiante. Les résultats d'essais effectués avec le composé I-c sont représentés à titre d'exemple sur la figure 7. Lorsque le composé I-c est déposé sur du papier fiduciaire, une fluorescence bleue est observée. Le spectre 35 d'émission montre une bande très large et peu intense avec un maximum à 448 nnn. (courbe en trait plein). Après frottements, et sous éclairage ultra-violet, on 2H) ; 7.70-7.65 (m, 3H) ; 2.62 (s, 3H). RMN 13C (100.6 MHz, CDCl3) : 197.3 ; 136.2 ; 133.6 ; 133.3 ; 131.8; 131.7; 131.4; 130.1 ; 130.0; 128.7; 128.6; 128.5; 128.3; 128.1 ; 128.0; 127.8; 127.1 ; 127.0; 126.7; 126.6; 126.2 ; 120.3 ; 93.8; 89.2 ; 26.6. observe un léger déplacement de cette bande large centrée sur 465 nnn, accompagné d'une augmentation significative de l'intensité de cette fluorescence (courbe en pointillés). Ce spectre montre bien une grande différence d'émission entre un état faiblement fluorescent, à l'état initial, et fortement fluorescent après frottements. Synthèse et exemple d'un composé de formule II : Les composés de la famille II sont obtenus par réaction de Wadsworth-Ennnnons sur le pyrène-l-carbaldéhyde en présence du diéthylphosphonate substitué en position 4 par le groupement Y. Composé II-a: Mode opératoire : Dans un tube de Schlenck, sous argon, le diéthylphosphonate possédant le g (5.90 nnnnol, 1 eq) est ajouté à une suspension de NaH (720 mg) dans 100 nnL de Tétrahydrofurane (THF) fraichennent distillé. Le mélange est agité pendant 2 heures à température ambiante, puis le pyrène-1-carbaldéhyde (1eq) est additionné. Après une nuit d'agitation à température ambiante, le mélange est filtré sur silice. Le composé II-a est obtenu après évaporation du solvant et recristallisation dans un mélange dichloronnéthane/pentane sous forme d'un solide avec un rendement de 67%. NaH, THF CN Les résultats de spectroscopie RMN sont les suivants : RMN 1H (500 MHz, CDCl3): Ô = 7.23 (d, J = 16.0 Hz, 1 H), 7.62 (s (!), 4 H), 7.99 - 8.08 (m, 3 H), 8.11 - 8.15 (m, 2 H), 8.18 - 8.20 (m, 3 H), 8.25 (d, J = 8.0 Hz, 1 H), 8.40 (d, J = 9.6 Hz, 1 H).25 NMR 13C (126 MHz, CDCl3): Ô = 110.5, 119.0, 122.5, 123.6, 124.8, 125.0, 125.1, 125.4, 125.7, 126.2, 126.9, 127.4, 127.8, 128.0, 128.7, 129.1, 129.4, 130.5, 130.7, 131.4, 131.5, 132.5, 142.0. Notre étude montre que ce composé possède la propriété de nnécanofluorochronnisnne réversible. A l'état pur, lorsqu'il est étalé sur du papier, sa fluorescence initiale est jaune. Suite à une perturbation mécanique de type friction avec une spatule, cette couleur de fluorescence devient orange. Le retour à la couleur de fluorescence initiale jaune se fait en quelques minutes à température ambiante ou en quelques secondes par chauffage (100°C). Synthèse et exemple d'un composé de formule III : L'aldéhyde I-b obtenu précédennent est engagé dans une réaction 15 de Wadsworth-Ennnnons en présence de diéthylphosphonate substitué en position 4 par le groupement Y, pour conduire au composé III. Mode opératoire de la synthèse du composé III-a : L'aldéhyde (l-b) obtenu précédemment est engagé dans une réaction de Wadsworth-Ennnnons pour conduire au composé III-a. 20 (Et0)20P a* * CHO CN CN (e) NaH THF (I-b) Dans un tube de Schlenk, sous argon, le diéthyl-4- cyanobenzylphosphonate (c) (134 mg, 0.563 nnnnol) est ajouté à une suspension 25 de NaH (70 mg, 2.92 nnnnol) dans 70 nnL de Tétrahydrofurane (THF) fraichennent distillé. Le mélange est agité pendant 2 heures à température ambiante, puis le 4-(benzo[c]phénanthrèn-2-yléthynyl)benzaldéhyde (I-b) est additionné. Après une nuit d'agitation à température ambiante, le mélange est filtré sur silice. Le composé III-a est obtenu après évaporation du solvant et recristallisation dans un mélange dichloronnéthane/pentane sous forme d'un solide jaune (204 mg), avec un rendement de 80%. Les résultats de spectroscopie RMN sont les suivants : RMN 1H (400MHz, CDCl3) : 9.35 (s, 1H) ; 9.17 (d, J = 8.5 Hz, 1H) ; 8.07 (d, J = 7.5 Hz, 1H) ; 8.03 (d, J = 8.0 Hz, 1H) ; 7.96 (d, J = 8.5 Hz, 1H) ; 7.92 (d, J = 8.5 Hz, 1H) ; 7.88 (d, J = 8.5 Hz, 1H) ; 7.86 (d, J = 8.5 Hz, 1H) ; 7.81-7.77 (m, 2H) ; 7.71-7.65 (m, 5H) ; 7.61 (d, J = 8.0 Hz, 2H) ; 7.57 (d, J = 8.0 Hz, 2H) ; 7.24 (d, J = 16 Hz, 1H) ; 7.15 (d, J = 16Hz, 1H). RMN 13C (100.6 MHz, CDCl3) : 90.0; 92.0; 110.8; 119.0; 120.1 ; 123.5 ; 126.1 ; 126.6; 126.8; 126.9 (5 pics) ; 127.0 ; 127.1 ; 127.5 ; 127.8 ; 127.9; 128.5; 128.6; 128.7; 130.1 ; 130.2; 131.4; 131.5; 131.6; 132.2; 132.5 (2 signaux) ; 132.5 (2 signaux) ; 133.1 ; 133.6; 136.2 ; 141.5. A l'état solide pur, ce composé III-a possède la propriété de nnécanofluorochronnisnne réversible. Lorsqu'il est étalé sur du papier, sa fluorescence initiale est bleue (2 bandes d'émission à 447 nnn et 469 nnn). Suite à une perturbation mécanique de type friction avec une spatule, cette couleur de fluorescence devient verte (475 nnn). Le retour à la couleur de fluorescence initiale bleue se fait en quelques minutes à température ambiante ou en quelques secondes par chauffage (100°C). Synthèse et exemple d'un composé de formule IV: ON DiBAl-H Toluene 2) H2. SO4 Dans une première étape, la fonction cyano du composé II-a est réduite par le DiBAl-H puis hydrolysée. Le composé (d) obtenu est ensuite engagé dans une réaction de Wadsworth-Ennnnons en présence de diéthylphosphonate substitué en position 4 par le groupement Y, permet d'obtenir le composé IV. Composé IV-a : CN 1) DiSAl-H To1uene 2) H2 SO4 CN Dans une première étape, la fonction cyano du composé II-a est réduite par le DiBAl-H puis hydrolysée. Le composé (d) obtenu est ensuite engagé dans une réaction de Wadsworth-Ennnnons en présence du phosphonate (c), afin 10 d'obtenir le composé IV-a. Mode opératoire : Dans un tube de Schlenk, sous argon, le (E)-4-(2-(pyrén-1- yl)vinyl)benzonitrile (300nng, 0,91 nnnnol) est solubilisé dans 25 nnL de toluène. Le DibAl-H (0,23 nnL. 1,37 nnnnol. 1,5 eq) est ajouté puis l'ensemble est agité et 15 chauffé à 30°C pendant la nuit. Le mélange est hydrolysé par ajout d'une solution aqueuse d'acide sulfurique. La phase aqueuse est ensuite extraite par du toluène. La phase organique est séchée sur MgSO4, filtrée et le solvant est évaporé. Le produit est isolé par chromatographie sur gel de silice (éluant 95/5 : heptane/acétate d'éthyle), sous forme d'une poudre jaune (150 mg), rendement 20 49%. Le produit est ensuite engagé dans la réaction de Wadsworth-Ennnnons avec les mêmes conditions que celles présentées dans le cas du composé III-a. Les résultats de spectroscopie RMN sont les suivants : RMN 1H (CD2Cl2, 400MHz) : 8.56 (d, J = 9.2 Hz, 1H) ; 8.39 (d, J = 8.0 Hz, 1H) ; 8.29 (d, J = 16.4 Hz, 1H) ; 8.22 (d, J = 8.0 Hz, 2H) ; 8.19 (d, J = 9.2 25 Hz, 1H) ; 8.09 (s, 2H) ; 8.03 (m, 1H) ; 7.75 (d, J = 8.0 Hz, 2H), 7.69-7.63 (m, 7H) ; 7.42 (d, J = 16.0 Hz, 1H) ; 7.30 (d, J = 16.4 Hz, 1H) ; 7.20 ( d, J = 16.0 Hz, 1H). RMN 13C (CD2Cl2, 100.6MHz) : 141.8; 138.1 ; 136.0; 132.6; 132.5 ; 131.8; 131.5 ; 131.0; 130.9; 128.4; 127.7; 127.4 (2 signaux) ; 127.3 ; 127.2 ; 126.8; 126.7; 126.1 ; 125.9; 125.4; 125.4; 125.1 ; 123.5 ; 122.9; 110.6. A l'état solide pur, ce composé IV-a possède la propriété de nnécanofluorochronnisnne réversible. Lorsqu'il est étalé sur du papier, sa fluorescence initiale est orange (À = 585 nnn). Suite à une perturbation mécanique de type friction avec une spatule, cette couleur de fluorescence devient jaune-orange. Le retour à la couleur de fluorescence initiale se fait en quelques secondes par chauffage (100°C). La matrice utilisée dans la composition pour usage fiduciaire est une matrice liquide ou pâteuse avant séchage, de préférence incolore pour ne pas interférer avec les changements de couleurs ou d'intensité du composé de formule A précité. Cette matrice est par exemple une encre ou un vernis. Elle peut également être choisie parmi une matrice d'impression : - offset, par exemple une matrice appelée en termes du métier "blanc transparent" portant la référence 9C00005 disponible auprès de la société SICPA, une telle matrice est principalement constituée d'huiles végétales 20 siccatives, de solvants, de résines et d'additifs (charges, siccatifs, etc...), -sérigraphique, par exemple une matrice incolore pour une impression en sérigraphie à séchage aux ultra-violets, telle que celle référencée 9Z0D000 chez SICPA et principalement constituée de monomères, d'oligonnères et de solvants, 25 - taille-douce, par exemple une matrice blanc transparent, telle que celle référencée 95L00205 de la société SICPA, - typographique, - flexographique, - à jet d'encre, 30 -par enduction directe, connue de l'homme du métier sous l'appellation de "coating direct", - pour héliogravure, - ou un vecteur apte à imprégner directement le papier durant sa fabrication, par exemple à l'étape du sizing qui se trouve être un procédé 35 d'imprégnation des fibres par une solution ou sauce de couchage en règle générale nnajoritairennent à base de PVA (alcools polyvinyliques) et destinée à boucher les pores du papier, à le protéger des agressions extérieures et à en faciliter l'impression. De façon avantageuse, dans la composition à usage fiduciaire le composé de formule A est présent à hauteur de 0,1% à 25% en poids, de 5 préférence entre 1% et 10% en poids, de préférence encore entre 3% et 8% en poids. Plus l'épaisseur d'impression est faible et plus le pourcentage du composé A dans la composition doit être élevé pour que le phénomène de mécano-luminescence soit observable. Avec des épaisseurs d'impression plus 10 épaisses, on peut avoir un plus faible pourcentage du composé de formule A. Les impressions réalisées avec la composition fiduciaire selon l'invention sont de préférence comprises entre 1 [Inn et 200 [Inn. Trois exemples de compositions fiduciaires sont donnés ci-après. Exemple de composition fiduciaire n°1 : 15 Le composé II-a est introduit à hauteur de 5% en poids dans une matrice de type encre ou vernis - blanc transparent » pour impression taille douce. L'encre ou le vernis est ensuite appliqué sur le papier fiduciaire selon des méthodes connues de l'homme de l'art. Dans cette matrice, le composé est fluorescent jaune. Après 20 perturbation mécanique à l'aide d'une spatule, on observe une augmentation de l'intensité de la fluorescence jaune. Le contraste entre les zones perturbées et non perturbées est excellent et aisément identifiable. Cette variation d'intensité est réversible à température ambiante en quelques minutes ou en quelques secondes par chauffage. Le composé II-a peut donc être utilisé comme dopant 25 dans une matrice tout en conservant sa propriété. Exemple de composition fiduciaire n° 2 : Une deuxième composition fiduciaire est obtenue en mélangeant le composé III-a à hauteur de 5% en poids dans une matrice de type encre ou vernis, - blanc transparent », pour impression taille douce. 30 Dans cette matrice, comme à l'état pur, le composé est fluorescent bleu. Après perturbation mécanique à l'aide d'une spatule, on observe une augmentation de l'intensité de la fluorescence initiale. Le contraste entre les zones perturbées et non perturbées est très bon. La réversibilité de la propriété est obtenue en quelques secondes par chauffage (100°C). 35 Exemple de composition fiduciaire n° 3 : Le composé IV-a est introduit à hauteur de 5% en poids dans une matrice de type encre ou vernis, - blanc transparent » pour impression taille douce. Dans cette matrice, le composé conserve sa fluorescence orange. On observe également dans ce cas, une augmentation de l'intensité de fluorescence après perturbation mécanique. Le retour à l'état initial se fait par chauffage en quelques secondes (100°C). La composition conforme à l'invention incluant le composé mécano-luminescent de formule A précité se prête également à une introduction au sein d'un document de sécurité, par exemple dans la pâte à papier lorsqu'il s'agit d'un billet ou dans une matière plastique lorsqu'il s'agit d'une carte, par exemple une carte d'identité. Nous décrirons ci-après quelques exemples de réalisation, en référence aux dessins précités. Ainsi, aux figures 6A à 6C est représenté un premier mode de 15 réalisation dans lequel le document selon l'invention consiste en un billet de banque D. Comme on peut le voir sur la figure 6A, le document D comprend un élément de sécurité 1 constitué d'une zone 2 imprimée à contour ovale. Cette zone présente une première couleur Cl, qui peut éventuellement être incolore, 20 dans le spectre de la lumière visible. Sous un éclairage fluorescent (ultra-violet) représenté sous la figure 6B, cette zone 2 s'illumine d'une deuxième couleur C2, différente de la première. Enfin, comme représenté sous la figure 6C, toujours sous 25 l'éclairage ultra-violet et à l'endroit soumis à une sollicitation mécanique (ici avec un outil contondant T), la zone imprimée 2 prend une troisième couleur C3 différente desdites première et deuxième couleurs Cl, C2, ou présente une modification de l'intensité de sa luminescence. Un autre mode de réalisation va maintenant être décrit en liaison 30 avec les figures lA à 1C. Comme le montre la figure 1A, ce billet comporte un élément de sécurité 1 constitué ici d'une zone 2 à contour oval, imprimée sous la forme d'un aplat qui, en variante, peut être ajouré. Sur cette zone est imprimé, en sérigraphie ou en taille-douce, un 35 motif 3 reproduisant ici la valeur faciale du billet de banque, en l'occurrence le chiffre - 100 ». Dans ce mode de réalisation, aussi bien la zone 2 que le motif 3 présentent une couleur identique ou sensiblement identique Cl, et qui peut être incolore, dans le spectre de la lumière visible. C'est donc la situation de la figure lA dans laquelle le motif 3 n'est pas perceptible, ou l'est difficilement. Cette zone 2 ainsi que le motif 3, sous un éclairage fluorescent (ultra-violet) s'illuminent d'une même couleur, ou d'une couleur sensiblement identique en teinte, par exemple sous la couleur jaune (référencée C2 sur la figure), (différente de la première Cl). Toujours sous éclairage fluorescent (ultra-violet), une friction exercée sur l'élément de sécurité 1 va provoquer un changement de luminescence (fluorescence) du motif 3, et révélant la valeur - 100 » sous une couleur de fluorescence différente C3, par exemple orange ou va provoquer une modification de l'intensité de sa luminescence révélant également la valeur « 100 ». Dans le mode de réalisation de la figure 2A, l'élément de sécurité 1 est constitué d'une zone 2 imprimée sous la forme d'un aplat qui, en variante, peut être ajouré. Cette zone présente une couleur Cl dans le spectre de la lumière visible. Un motif 3, qui ici aussi représente la valeur - 100 », est imprimé 20 sur la zone 2 en sérigraphie ou en taille-douce et sa couleur C2 est différente de celle de la zone 2. Dans ces conditions, le motif 3 est visible à l'ceil nu. Lorsque l'on éclaire l'élément de sécurité par un éclairage fluorescent, la zone 2 et le motif 3 émettent alors deux couleurs différentes, respectivement C3 et C4. C'est la situation de la figure 2B. Toujours sous 25 éclairage fluorescent, la friction de l'élément de sécurité 1 par un outil pointu provoque un changement de fluorescence du motif 3, révélant la valeur - 100 » dans une cinquième couleur différente C5 (Voir Figure 2C) ou dans un changement de l'intensité de sa luminescence. En référence aux figures 3A et 3B, on a ici affaire à un billet du 30 même type général que celui présenté plus haut. Toutefois, ce billet comporte une région texturée abrasive 5 de papier, d'encre ou bien un élément plastique ajouté sur le papier qui, dans une variante, pourrait être une partie transparente du billet. Cette région texturée abrasive est par exemple obtenue par embossage de type timbre sec ou en taille- 35 douce sans encre mais peut être aussi obtenue dans une version encrée. Dans le spectre de la lumière visible et comme montré à la figure 3A, la zone 2 et son motif (non distinguable ici, par conséquent) présentent la même couleur. Toutefois, en repliant la région texturée abrasive 5 au-dessus de la 5 zone 2 et en opérant une friction sous éclairage ultra-violet, on révèle alors, par modification de sa couleur ou de son intensité de fluorescence, le motif 3 du billet. Ce motif 3 peut par exemple être constitué d'une suite de chiffres qu'il est possible par exemple de comparer avec le numéro du billet, lequel, 10 référencé 6, est imprimé sur la même face que le motif 3. En référence aux figures 4A à 4C on a affaire, comme dans le précédent mode de réalisation, à une région texturée abrasive 5 portée par une partie transparente 4 du billet. La région texturée présente la forme du chiffre - 0 ». 15 Par ailleurs, dans la zone 2 sont présents trois motifs 3, 3' et 3" qui forment ensemble le chiffre - 100 », le motif 3' constituant le chiffre - 0 » étant réalisé avec la composition mécano-luminescente conforme à l'invention, au contraire des motifs 3 et 3". Dès lors, et comme montré à la figure 4B, dès que l'on superpose 20 la partie 4 et que l'on opère une friction du motif 3' à l'aide de la zone texturée 5 et sous éclairage ultra-violet, on révèle une fluorescence qui peut être d'une couleur identique à celle des motifs 3 et 3", comme cela est représenté sur la figure 4C ou une modification de l'intensité de sa luminescence. Enfin, en référence aux figures 5A à 5C, on a affaire à un motif 3 25 qui présente deux régions adjacentes 30 et 31, la première étant imprimée avec une encre fluorescente et la seconde avec la composition pour usage fiduciaire conforme à l'invention. Sous éclairage à la lumière visible, l'ensemble du motif est visible de manière uniforme. 30 En revanche et comme montré à la figure 5B, sous un éclairage fluorescent, les régions 30 et 31 montrent des couleurs différentes. Lorsque l'on gratte la région 31 au moyen d'un outil pointu, sa couleur ou son intensité de fluorescence est modifiée et devient identique à celle de la région 30. C'est la situation de la figure 5C. 35 Dans un autre mode de réalisation, les deux régions 30 et 31 pourraient être imprimées chacune avec une composition conforme à l'invention, donnant des couleurs de fluorescence identiques mais des couleurs ou des intensités différentes après friction. De tous les exemples décrits dans la présente invention, mais aussi des modes de réalisation non décrits ici, il est aisé de comprendre que l'homme de la rue, confronté à un document, par exemple un billet de banque ou autre, sur lequel il émettrait un doute quant à son authenticité verra ce dernier se dissiper immédiatement en grattant ou en frottant doucement le motif 3 sous éclairage ultra-violet si celui-ci change d'intensité ou de couleur de luminescence à l'endroit sollicité mécaniquement. La présente invention contribue de manière simple et directe à la manifestation de l'authenticité dudit document et renforce de manière évidente le niveau de sécurité des impressions fluorescentes et phosphorescentes. Les différents essais menés par la demanderesse montrent qu'une valeur de longueur d'onde de lumière ultraviolette particulièrement appropriée pour provoquer la luminescence des composés utilisés est de 365 nnn. Une longueur d'onde de 254 nnn est également applicable, mais avec une réaction de luminescence du composé exposé qui est moins prononcée. Le composé mécano-luminescent A peut être incorporé dans la pâte à papier servant à la fabrication du document de sécurité, dès lors bien sûr 20 que celui-ci est au moins partiellement en papier, ou à base de papier. Une autre méthode qui peut être envisagée pour apposer le composé mécano-luminescent A sur le document consiste, dans un premier temps, à le déposer sur un film de transfert à chaud - ceci par enduction ou impression standard par exemple- puis, dans un second temps, à transférer et 25 faire adhérer ce film sur le document. Il est également possible de faire un transfert à froid. Par ailleurs, il serait possible de doter un document de sécurité conforme à la présente invention d'un troisième niveau d'authentification. A cet effet, il est possible d'intégrer dans la composition (encre ou vernis), en même 30 temps que le composé mécano-luminescent A, un élément de type traceur pour un troisième niveau, par exemple possédant des caractéristiques particulières d'émission aptes à être détectées par des capteurs de machines de tri automatiques (ex : photodiodes) ou des équipements off line (ex : spectrophotomètre, MEB etc). 35 Enfin, le composé mécano-luminescent A est susceptible d'être incorporé dans une composition compatible avec des moyens d'impression numérique (à jet d'encre par exemple), ceci à des fins de personnalisation du document. REVENDICATIONS1. Composition pour usage fiduciaire, caractérisée en ce qu'elle comprend une matrice liquide ou pâteuse avant séchage, de préférence incolore, et un composé nnécanolunninescent réversible répondant à la formule chimique A suivante : A dans laquelle : - Ar représente un hydrocarbure aromatique polycyclique résultant de la fusion simple ou multiple de n cycles benzèniques, n étant compris entre 4 et 10, - n1 est compris entre 0 et 10, n2 est compris entre 0 et 10, n1 et n2 n'étant pas simultanément égaux à 0, - Y est un groupement organique ou hétéro-organique, choisi notamment parmi les groupements cyano, trifluoronnéthyl, fornnyl, ester, nitro, halogéno, sulfoxyde, sulfonyl, tricyanoéthènyl, ammonium et phosphoniunn. 2. Composition selon la revendication 1, caractérisée en ce que ledit composé de formule chimique A y est présent à hauteur de 0,1% à 25% en poids, de préférence de 1% à 10% en poids, de préférence encore de 3% à 8% en poids. 3. Composition selon la revendication 1 ou 2, caractérisée en ce que Ar est un groupement pyrèn-1-yl. 4. Composition selon la revendication 1 ou 2, caractérisée en ce que Ar est un groupement benzo[c]phénantrèn-2-yl. 5. Composition selon la revendication 3, caractérisée en ce que ledit composé nnécanolunninescent réversible est le composé A dans lequel Ar est un groupement pyrèn-1-yl, n1 est égal à 0 et n2 est égal à 1. 6. Composition selon la revendication 3, caractérisée en ce que ledit composé nnécanolunninescent réversible est le composé A dans lequel Ar est un groupement pyrèn-1-yl, n1 est égal à 0 et n2 est égal à 2. 7. Composition selon la revendication 4, caractérisée en ce que ledit composé nnécanolunninescent réversible est le composé A dans lequel Ar est un groupement benzo[c]phénantrèn-2-yl, n1 est égal à 1 et n2 est égal à 1.' 8. Composition selon la revendication 4, caractérisée en ce que ledit composé mécanoluminescent réversible est le composé A dans lequel Ar est un groupement benzo[c]phénantrèn-2-yl, n1 est égal à 1 et n2 est égal à 0. 9. Composition selon l'une des revendications 5 à 8, caractérisée en ce que Y est le groupe CN. 10. Composition selon l'une des revendications précédentes, caractérisée en ce que ladite matrice est une encre ou un vernis. 11. Composition selon l'une des revendications 1 à 9, caractérisée en ce que ladite matrice est choisie parmi une matrice d'impression en offset, sérigraphie, taille-douce, typographie, flexographie, jet d'encre, enduction directe ou héliogravure. 12. Document de sécurité, tel qu'un billet de banque, une carte à puce ou un passeport, caractérisé en ce qu'il est revêtu ou en ce qu'il contient un composé mécanoluminescent réversible A répondant à la formule chimique suivante : A dans laquelle : - Ar représente un hydrocarbure aromatique polycyclique résultant de la fusion simple ou multiple de n cycles benzèniques, n étant compris entre 4 et 10, n1 est compris entre 0 et 10, n2 est compris entre 0 et 10, n1 et n2 n'étant pas simultanément égaux à 0, Y est un groupement organique ou hétéro-organique, choisi notamment parmi les groupements cyano, trifluorométhyl, forrnyl, ester, nitro, halogéno, sulfoxyde, sulfonyl, tricyanoéthènyl, ammonium et phosphonium. 13. Document selon la revendication 12, caractérisé en ce que ledit composé mécanoluminescent réversible de formule A est en surface, en ce qu'il revêt la forme d'une impression et en ce qu'il est initialement contenu avant séchage, dans une composition selon l'une des revendications 1 à 11. 14. Document selon la revendication 13, caractérisé en ce que ladite impression présente une épaisseur comprise entre 1 pm et 200 pm. 15. Document selon la revendication 13 ou 14, caractérisé en ce que ladite impression contenant ledit composé mécano-luminescent réversible de formule A est recouverte par un vernis, destiné à recouvrir en totalité ou partiellement les impressions figurant sur le document de sécurité. 16. Document selon la revendication 13 ou 14, caractérisé en ce que ladite impression contenant ledit composé mécano-luminescent réversible de formule A est recouverte par un film continu en matériau polymère, destiné à recouvrir en totalité ou partiellement les impressions figurant sur le document de sécurité. 17. Document selon l'une des revendications 12 à 16, caractérisé en ce qu'il comprend un élément de sécurité (1) constitué d'au moins une zone imprimée (2), ladite zone imprimée (2) présentant : - une première couleur (Cl) qui peut être incolore, dans le spectre de la lumière visible, - une deuxième couleur (C2) différente de la première sous éclairage ultra-violet, et - une troisième couleur (C3) différente desdites première et deuxième couleurs (Cl, C2) ou une modification de l'intensité de sa luminescence, lorsqu'elle est soumise à une sollicitation mécanique toujours sous éclairage ultra-violet, la troisième couleur (C3) ou la modification de l'intensité de luminescence apparaissant à l'endroit de ladite sollicitation. 18. Document selon l'une des revendications 12 à 16, caractérisé en ce qu'il comprend un élément de sécurité (1) constitué d'au moins une zone imprimée (2), par exemple sous la forme d'un aplat, sur cette zone étant imprimé, par exemple et sans que ce soit limitatif, en offset, sérigraphie ou taille-douce, à l'aide d'une composition conforme à l'une des revendications 1 à 11, au moins un motif (3), - ladite zone (2) et ledit motif (3) présentant dans le spectre de la lumière visible, une première couleur (Cl) identique ou sensiblement identique et qui peut être incolore ; - ladite zone (2) et ledit motif (3) présentant sous éclairage ultraviolet, une deuxième couleur (C2) identique ou sensiblement identique, différente de ladite première couleur (Cl) ; - ledit motif (3) présentant une troisième couleur (C3), différente des première et deuxième couleurs ou une modification del'intensité de sa luminescence, lorsqu'il est soumis à une sollicitation mécanique toujours sous éclairage ultra-violet, la couleur (C3) apparaissant à l'endroit de ladite sollicitation. 19. Document selon l'une des revendications 12 à 16, caractérisé par le fait qu'il comporte un élément de sécurité (1) constitué d'au moins une zone imprimée (2), par exemple sous la forme d'un aplat, sur cette zone (2) étant imprimé, par exemple et sans que ce soit limitatif, en offset, sérigraphie ou taille-douce, à l'aide d'une composition conforme à l'une des revendications 1 à 11, au moins un motif (3), - ladite zone (2) et ledit motif (3) présentant respectivement une première et une deuxième couleur différentes (Cl, C2) dans le spectre de la lumière visible ; - ladite zone (2) et ledit motif (3) présentant respectivement deux couleurs (C3) et (C4) différentes sous éclairage ultra-violet ; - ledit motif (3) présentant une cinquième couleur (C5), différente des précédentes couleurs ou une modification de l'intensité de sa luminescence, lorsqu'il est soumis à une sollicitation mécanique, toujours sous éclairage ultra-violet. 20. Document selon l'une des revendications 12 à 16, caractérisé par le fait qu'il comporte un élément de sécurité (1) constitué d'au moins une zone imprimée (2), par exemple sous la forme d'un aplat, sur cette zone (2) étant imprimé, par exemple et sans que ce soit limitatif, en offset, sérigraphie ou taille-douce, à l'aide d'une composition conforme à l'une des revendications 1 à 11, au moins un motif (3), ainsi, qu'au moins une région texturée abrasive (5), de sorte que par superposition de la région texturée abrasive (5) sur ledit motif (3) et sollicitation mécanique sous éclairage ultra-violet, ledit motif devient visible sous une couleur différente de sa couleur initiale ou présente une modification de l'intensité de sa luminescence. 21. Document selon la revendication 20, caractérisé par le fait qu'il présente une partie transparente (4) et que ladite région texturée (5) y est intégrée. 22. Document selon l'une des revendications 12 à 16, caractérisé par le fait qu'il comporte un élément de sécurité (1) constitué d'au moins une zone imprimée (2), par exemple sous la forme d'un aplat, sur cette zone étant imprimés, par exemple et sans que ce soit limitatif, en offset, sérigraphie ou en taille-douce, plusieurs motifs (3, 3', 3") dont l'un au moins (3') à l'aide d'une composition conforme à l'une des revendications 1 à 11, et qu'ilprésente une partie transparente (4) comportant une région texturée abrasive (5) qui présente la même forme que ledit motif (3') imprimé à l'aide de ladite composition, de sorte que par superposition et sollicitation mécanique sous éclairage ultra-violet, ledit motif (3') devient visible sous une couleur différente de sa couleur initiale ou présente une modification de l'intensité de sa luminescence. 23. Document selon l'une des revendications 20 à 22, caractérisé par le fait que ladite région texturée (5) est obtenue par embossage de type timbre sec ou en taille-douce encrée. 24. Document selon l'une des revendications 12 à 16, caractérisé par le fait qu'il comporte un élément de sécurité (1) constitué d'au moins une zone imprimée (2), par exemple sous la forme d'un aplat, sur cette zone étant imprimée, par exemple et sans que ce soit limitatif, en offset, sérigraphie ou en taille-douce, au moins un motif (3) comprenant deux régions adjacentes (30, 31), l'une de ces régions étant imprimée à l'aide d'une composition conforme à l'une des revendications 1 à 11. 25. Document selon l'une des revendications 13 à 24, caractérisé en ce que ladite impression, ladite zone imprimée (2) ou ledit motif (3) est réalisé par l'un des procédés suivants : offset, sérigraphie, taille-douce, typographie, flexographie, jet d'encre, enduction directe et héliogravure.